{
    "protocol": "A、按摩尔比4—5:1:10:0.2—0.3:0.2—0.3称取烯丙基聚醚、四甲基环四硅氧烷、八甲基环四硅氧烷、蒸馏水、四乙氧基硅烷；B、将步骤A称取的烯丙基聚醚、四甲基环四硅氧烷加入到反应釜中，通氮气进行保护，然后加入铂金催化剂，控制釜内温度在60一120°C，搅拌状态下反应2一3h，得初产物；C、将步骤B所得初产物进行过滤、精馏，然后加入步骤A称取的八甲基环四硅氧烷和蒸馏水；通氮气进行保护，加入碱胶催化剂，控制反应温度在80一130°C，搅拌反应4—5h，得次产物；D、将步骤C的次产物过滤、精馏，然后加入步骤A称取的四乙氧基硅烷；通氮气进行保护，控制反应温度50-70°C，在搅拌状态下反应2一3h；过滤、精馏、冷却，得环保且防雾效果持久的玻璃防雾剂。A、按摩尔比4-5:1:10:0.2-0.3称取烯丙基聚醚、四甲基环四硅氧烷、八甲基环四硅氧烷、蒸馏水、四乙氧基硅烷；B、将步骤A称取的烯丙基聚醚、四甲基环四硅氧烷加入到反应釜中，通氮气进行保护，然后加入铂金催化剂，控制釜内温度在 60{-}120^{\\circ}C ，搅拌状态下反应2-3h，得初产物；C、将步骤B所得初产物进行过滤、精馏，然后加入步骤A称取的八甲基环四硅氧烷和蒸馏水；通氮气进行保护，加入碱胶催化剂，控制反应温度在 80-130^{\\circ}C ，搅拌反应4-5h，得次产物；D、将步骤C的次产物过滤、精馏，然后加入步骤A称取的四乙氧基硅烷；通氮气进行保护，控制反应温度 50-70^{\\circ}C ，在搅拌状态下反应2-3h；过滤、精馏、冷却，得环保且防雾效果持久的玻璃防雾剂。A、按以下摩尔比4：1:10：0.2:0.2称取烯丙基聚醚、四甲基环四硅氧烷、八甲基环四硅氧烷、蒸馏水、四乙氧基硅烷做为原料备用；B、将步骤A称取的烯丙基聚醚、四甲基环四硅氧烷加入到反应釜中，通氮气进行保护，加入铂金催化剂，控制温度 $60^{\\circ}\\mathrm{C}$ ，搅拌状态下反应2h，得初产物；C、将步骤B所得初产物过滤、精馏，然后加入步骤A称取的八甲基环四硅氧烷和蒸馏水，通氮气进行保护，加入碱胶催化剂，控制温度 $80^{\\circ}C$ ，搅拌状态下反应4h，得次产物；D、将步骤C所得次产物过滤、精馏，然后加入步骤A称取的四乙氧基硅烷，通氮气进行保护，控制温度 $50^{\\circ}\\mathrm{C}$ ，搅拌状态下反应2h；过滤、精馏、冷却，得环保且防雾效果持久的玻璃防雾剂。"
}